(57)【要約】【課題】本発明が解決しようとする課題は、少ない光量で光硬化させて、その後の少ない加熱量で熱硬化させて、硬化物に求められている性能を満たす、プリント配線板マーキング用の硬化性インクジェット無溶剤インクを提供することである。【解決手段】光硬化熱硬化型の硬化性インクジェット無溶剤インクにおいて、インクは硬化性樹脂を含み着色剤を０〜３０重量％含むものであり、硬化性樹脂は（メタ）アクリレート化合物、マレイミド化合物、アリル化合物の化合物３種類からなり、マレイミド化合物は無置換マレイミド基を１分子中に２個以上有するものであり、アリル化合物はアリル基を１分子中に２個以上有するもので、光反応性のあるアリル化合物だけからなるものまたは光反応性のあるアリル化合物と光反応性なく熱硬化性を有するアリル化合物とを混合したものであり、マレイミド化合物とアリル化合物の合計含有量が１〜２０重量％であることを特徴とする。【選択図】なし【特許請求の範囲】
【請求項１】
光硬化熱硬化型の硬化性インクジェット無溶剤インクにおいて、
インクは硬化性樹脂を含み、着色剤を０〜３０重量％含むものであり、
硬化性樹脂は、（メタ）アクリレート化合物、マレイミド化合物、アリル化合物の化合物３種類からなり、
マレイミド化合物は無置換マレイミド基を１分子中に２個以上有するものであり、ここで無置換マレイミド基とは、マレイミド基の５員環の炭素−炭素２重結合の炭素位置に置換基を持たないものであり、
アリル化合物はアリル基を１分子中に２個以上有するもので、光ラジカル重合反応性のあるアリル化合物だけからなるもの、または、光ラジカル重合反応性のあるアリル化合物と光ラジカル重合反応性なく熱硬化性を有するアリル化合物とを混合したものであり、
マレイミド化合物とアリル化合物の合計含有量が１〜２０重量％であることを特徴とする硬化性インクジェット無溶剤インク。
【発明の詳細な説明】
【技術分野】
【０００１】
本発明は、プリント配線板へのマーキングに利用されるもので、光硬化後に熱硬化させるインクジェットインクに関するものである。無溶剤インクで、インクジェット吐出が可能なものである。特に、少ない光量で光硬化させて、その後の少ない加熱量で熱硬化させるプリント配線板マーキング用に適したものである。
【背景技術】
【０００２】
従来から、プリント配線板の製造においてインクジェット印刷技術が利用されている。プリント配線板へのマーキングに関して利用されているインクジェット印刷技術としては、例えば特開平０５−２６９９８３号公報や特開平１１−０８７８８３号公報にあり、光硬化型として紫外線硬化型（ＵＶ硬化型）のインクジェットインクを用いたものがある。
【０００３】
プリント配線板は、インクに対して非吸収材料となる。非吸収材料の表面では、インクジェット印刷技術にて印刷（吐出）されたインクが吸収されにくいので、にじみやすい。そのような非吸収材料には、光硬化型（紫外線硬化型）のインクジェットインクが用いられる。非吸収材料用の紫外線硬化性インクジェットインクとしては、弊社の特許第４０８２６８１号公報のように、アクリレート化合物と紫外線硬化性のあるアリル化合物を含むものなどがある。
【０００４】
一方で、特開２０１０−２２９２２０号公報に記載されているように、レジスト組成物には、高精度、高密度の観点から、紫外線照射した後、現像することにより画像形成し、熱や光照射で仕上げ硬化する方法がとられている。マーキングにおいても、紫外線照射した後、熱で仕上げ硬化する方法がとられるようになってきている。
【０００５】
国際公開第ＷＯ２００４／０９９２７２号パンフレットでは、１分子中に光硬化性と熱硬化性を有する樹脂を含有したインクであり、１分子中に光硬化性のアクリロイル基と熱硬化性官能基を有する樹脂を含有するインクが記載されている。加温したヘッドでこのインクを吐出させ、光量１０００ｍＪ／ｃｍ２で光硬化させ、その後、加熱量１７０℃×３０分で熱硬化させている。
【０００６】
また、特開２０１０−２２９２２０号公報では、光硬化性樹脂と熱硬化性樹脂を混合したインクであり、光硬化性樹脂であるビスマレイミド化合物に、熱硬化性樹脂であるビスアリルナジイミド化合物を含有するインクが記載されている。このインクをインクジェット吐出させ、光量２０００ｍＪ／ｃｍ２で光硬化させ、その後、加熱量１８０℃×３０分で熱硬化させている。
【０００７】
光硬化型のインクは、光で硬化するために、光量が少ないと硬化不良を起こす。硬化不良を起こさないために、十分な光量を与える必要がある。このような光硬化に用いる紫外線照射装置における問題として、特開２００８−１７３９６８号公報では、光源の発光時の発熱温度が高く、光源の発熱による熱が光源の周囲に蓄熱されてしまうと、光源の周囲の蓄熱による高温化によって紫外線ランプの発光効率が低下して、インクに対する硬化性能が低下すると、指摘している。
【先行技術文献】
【特許文献】
【０００８】
【特許文献１】特開平０５−２６９９８３号公報
【特許文献２】特開平１１−０８７８８３号公報
【特許文献３】特許第４０８２６８１号公報
【特許文献４】特開２０１０−２２９２２０号公報
【特許文献５】国際公開第ＷＯ２００４／０９９２７２号パンフレット
【特許文献６】特開２００８−１７３９６８号公報
【発明の概要】
【発明が解決しようとする課題】
【０００９】
このように、初めに光照射で硬化させて、照射後、次に加熱して仕上げ硬化を行う方法がとられているが、紫外線照射装置の問題から、光量を少なくする方向に進んでいる。また、エネルギー問題から加熱量も少なくする方向に進んでいる。
【００１０】
すなわち、発明が解決しようとする課題は、少ない光量で光硬化させて、その後の少ない加熱量で熱硬化させて、硬化物に求められている性能を満たす、プリント配線板マーキング用の硬化性インクジェット無溶剤インクを提供することである。
【課題を解決するための手段】
【００１１】
本発明は、光硬化熱硬化型の硬化性インクジェット無溶剤インクにおいて、インクは硬化性樹脂を含み、着色剤を０〜３０重量％含むものであり、硬化性樹脂は、（メタ）アクリレート化合物、マレイミド化合物、アリル化合物の化合物３種類からなり、マレイミド化合物は無置換マレイミド基を１分子中に２個以上有するものであり、ここで無置換マレイミド基とは、マレイミド基の５員環の炭素−炭素２重結合の炭素位置に置換基を持たないものであり、アリル化合物はアリル基を１分子中に２個以上有するもので、光ラジカル重合反応性のあるアリル化合物だけからなるもの、または、光ラジカル重合反応性のあるアリル化合物と光ラジカル重合反応性なく熱硬化性を有するアリル化合物とを混合したものであり、マレイミド化合物とアリル化合物の合計含有量が１〜２０重量％であることを特徴とする硬化性インクジェット無溶剤インクである。
【発明の効果】
【００１２】
本発明によって、少ない光量で光硬化させて、その後の少ない加熱量で熱硬化させて、硬化物に求められている性能を満たす、プリント配線板マーキング用の硬化性インクジェット無溶剤インクを提供することができた。
【発明を実施するための形態】
【００１３】
インクジェット印刷適性を持たせるために、インク粘度を例えばスクリーン印刷インキに比べて低粘度にする必要がある。インクジェットのインク吐出ヘッドを加温する場合でも、その温度で吐出可能なインク粘度にする必要がある。また、少ない光量での光硬化、その後の少ない加熱量での熱硬化を可能にする必要がある。そして、プリント配線板の基板に、もしくはその基板上のソルダーレジストに、強固に密着できる必要がある。
【００１４】
低粘度にしてインクジェット印刷適性を持たせるために、インクに溶剤を含有させて低粘度にする方法ではなく、インクに光硬化性を有するモノマーを含有させて低粘度にする方法を用いた。この希釈用光硬化性モノマーは、照射される光によって、光重合開始剤などの存在下で硬化するものであればよい。必要であれば、複数用いてもよく、異なる種類のモノマーを用いてもよい。含有量は、使用するインク吐出ヘッドに合わせて、適切な粘度になるように調整すればよい。
【００１５】
用いる目的の色を付けるものであり、インクに着色剤を含むことができる。着色剤は、無色の場合には含まずに０重量％であり、多くても３０重量％までである。それ以上多いと、硬化不良を起こしやすくなる。着色剤はより少ない方が、硬化を阻害することがないので、０〜２０重量％であるのがより好ましい。着色剤としては、用途に応じて、酸化チタン、カーボンブラック、有機顔料などから適宜選択することができる。無溶剤白色インクにする場合は、酸化チタンを１０〜３０重量％含むものが好ましく、酸化チタンを１５〜２５重量％含むものがより好ましいものである。
【００１６】
無溶剤インクにしたことにより、少ない光量でも光硬化しやすくなった。なお、光量（ｍＪ／ｃｍ２）は定義通りのものであり、単位面積当たりの光強度（ｍＷ／ｃｍ２）と時間（秒）の積の結果である。一方、加熱量は便宜的なものであり、ここでは加熱温度（℃）と加熱時間（分）の積の形として、例えば１５０℃×６０分のように表す。
【００１７】
これらを踏まえて、少ない光量での光硬化、その後の少ない加熱量での熱硬化させるために、様々な化合物を検討した。その検討の結果、下記で説明する、（メタ）アクリレート化合物、マレイミド化合物、アリル化合物の少なくともこれら３種類の化合物を組み合わせて混合すると、求められる性能の硬化物となったものである。
【００１８】
ここで、インクにおいて例えば、（メタ）アクリレート化合物がアリル基を有していてアリル化合物にも相当するものであっても、インクがそれ以外のアリル化合物を含み、他に（メタ）アクリレート化合物を含まないものであれば、そのアリル基を有する（メタ）アクリレート化合物を本発明での（メタ）アクリレート化合物とするものである。このように、少なくとも上記３種類の化合物を組み合わせて混合したものである。
【００１９】
（メタ）アクリレート化合物は、アクリロイル基（−ＣＯＣＨ＝ＣＨ２）またはメタクリロイル基（−ＣＯＣ（ＣＨ３）＝ＣＨ２）を有するもの、すなわち、（メタ）アクリロイル基を有するものである。これら官能基を１分子中に１個以上有していればよい。プリント配線板に要求される密着性の観点から、光による硬化性を高めるため、少なくとも１種類は、（メタ）アクリロイル基を１分子中に３個以上有する（メタ）アクリレート化合物を含むのがより好ましいものである。
【００２０】
（メタ）アクリレート化合物の具体例としては、（メタ）アクリロイル基を１分子中に３個以上有するものでは、トリメチロールプロパントリ（メタ）アクリレート、トリス（２−アクリロイルオキシエチル）イソシアヌレート、ペンタエリスリトールトリ（メタ）アクリレート、ペンタエリスリトールテトラ（メタ）アクリレート、ジトリメチロールプロパンテトラ（メタ）アクリレート、ジペンタエリスリトールヘキサアクリレートなどを挙げることができ、
（メタ）アクリロイル基を１分子中に２個有するものでは、ＰＯ変性ネオペンチルグリコールジアクリレート、１，４−ブタンジオールジアクリレート、１，６−ヘキサンジオールジアクリレート、ノナンジオールジアクリレート、ジエチレングリコールジアクリレートなどを挙げることができ、
（メタ）アクリロイル基を１分子中に１個有するものでは、アクリロイルモルホリン、ジシクロペンテニルアクリレート、ジシクロペンテニルオキシエチルアクリレート、ジシクロペンタニルアクリレート、ベンジルアクリレート、フェノキシエチルアクリレート、テトラヒドロフルフリルアクリレート、マレイミドアクリレートなどを挙げることができる。
【００２１】
この中でも、粘性、硬化性、皮膚刺激性のバランスから、トリメチロールプロパントリアクリレート（ＴＭＰＴＡ）が好ましい。また、インク吐出ヘッドの加温温度が比較的高い場合は、トリス（２−アクリロイルオキシエチル）イソシアヌレート（ＴＨＥＩＣＴＡ）が好適である。
【００２２】
また、希釈用光硬化性モノマーとして、アクリロイルモルホリン（ＡＣＭＯ）やＰＯ変性ネオペンチルグリコールジアクリレートなどが好ましいものである。
【００２３】
マレイミド化合物は、マレイミド基を有するものであり、プリント配線板に要求される密着性の観点から、光硬化と熱硬化における硬化性を高めるため、マレイミド基を１分子中に２個以上有するものである。また、光硬化と熱硬化における硬化性をより高めるため、マレイミド基を１分子中に３個以上有するものが好ましいものである。
【００２４】
また、少ない光量で光硬化を行うので、光硬化反応が早い方が好ましい。東亞合成グループ研究年報ＴＲＥＮＤ２００６第９号論文「ビスマレイミド化合物の光反応挙動の解析」によると、マレイミド基の５員環の炭素−炭素２重結合の炭素位置（マレイミド基の３位と４位）に置換基を持たない方が置換基を有するものよりも光硬化反応が早いことが記載されており、そこに置換基を持たない方がよい。
【００２５】
このようなマレイミド化合物の具体例としては、マレイミド基を１分子中に３個以上有するものでは、ポリフェニルメタンマレイミド、商品名アニリックスマレイミド（三井化学ファイン株式会社製）などを挙げることができ、
マレイミド基を１分子中に２個有するものでは、４，４’−ジフェニルメタンビスマレイミド、ｍ−フェニレンビスマレイミド、ビスフェノールＡジフェニルエーテルビスマレイミド、３，３’−ジメチル−５，５’−ジエチル−４，４’−ジフェニルメタンビスマレイミド、４−メチル−１，３−フェニレンビスマレイミド、１，６−ビスマレイミド−（２，２，４−トリメチル）ヘキサンなどを挙げることができる。
【００２６】
この中でも、硬化性をより高めるため、マレイミド基を１分子中に３個以上有するものである、ポリフェニルメタンマレイミド（大和化成工業株式会社製ＢＭＩ−２０００やＢＭＩ−２３００）、商品名アニリックスマレイミド（三井化学ファイン株式会社製）が好ましい。
【００２７】
アリル化合物は、アリル基（−ＣＨ２ＣＨ＝ＣＨ２）を有するものであり、プリント配線板に要求される密着性の観点から、光硬化と熱硬化における硬化性を高めるため、アリル基を１分子中に２個以上有するものである。また、光硬化と熱硬化における硬化性をより高めるため、アリル基を１分子中に３個以上有するものが好ましいものである。光ラジカル重合反応性のあるアリル化合物でも、光ラジカル重合反応性なく熱硬化性を有するアリル化合物でも、このようなアリル基の１分子中の個数を満たすものである。
【００２８】
光ラジカル重合反応性のあるアリル化合物とは、例えば光が紫外線の場合では、一般的にアリル基は光ラジカル重合反応が進みにくく、その化合物の特異的な構造によって光ラジカル重合反応が進むアリル基を有しているアリル化合物のことである。もしくは、アリル基とアリル基以外の光ラジカル重合反応する官能基の両方を有するアリル化合物でもよい。
【００２９】
アリル基自身が光ラジカル重合反応する例外的なアリル化合物のうち、紫外線による光ラジカル重合反応性のあるアリル化合物としては、例えばトリアジン環を含有してアリル基を３個以上有するものがある。その具体例としては、トリアリルイソシアヌレート、トリメタアリルイソシアヌレート、トリアリルシアヌレートなどを挙げることができる。この中でも、紫外線の少ない光量での光硬化性と密着性から、特にトリアリルイソシアヌレート（ＴＡＩＣ）が好ましい。
【００３０】
アリル基は一般的に熱硬化性を有する官能基であり、例えば紫外線による光ラジカル重合反応性なく熱硬化性を有するアリル化合物としては、ジアリルフタレート、ジアリルイソフタレート、ジアリルテレフタレート、トリメチロールプロパンジアリルエーテルなどを挙げることができる。
【００３１】
アクリレート化合物において、マレイミド化合物、アリル化合物、これらに対する光硬化の進みやすさ、マレイミド化合物とアリル化合物の熱硬化の進みやすさと光硬化の進みにくさ、それらのバランスと、光硬化後に熱硬化を施すので、マレイミド化合物とアリル化合物の合計含有量がインクに対して１〜２０重量％であるのが好ましい。より好ましくは、４〜１０重量％である。これ以上でもこれ以下でも、性能を満たすことができない。
【００３２】
複数の反応基が１分子中にあって、少ない光量での硬化であると、１分子中の反応基のうち、どれかが結合して手をつなぎ、どれかが反応せずに残っているものである。光反応の進みやすさから、これら化合物の混合系ではアクリレート化合物の方が先に結合して手をつなぎやすいと考えられる。すると、アクリレート化合物を軸にして手がつながれていき、そこにマレイミド化合物、アリル化合物、これら化合物中のどれか一つの反応基がつながっているか、または反応基がどこともつながることなくそれら化合物が存在しているかになる。その後の加熱で、それら化合物の反応が進むものであり、架橋されて、さらに密な構造となる。それによって、硬化物に求められている性能を満たすことになる。
【００３３】
反応におけるこれらの説明は一般的なものであるが、実際の状況として、これらの説明以外にも何かしらの反応経緯があるのではないかと考えている。後述する評価において、光硬化だけさせた印刷部分のタック性（べたつき）がなかった（評価が○になった）ことより、光硬化だけで皮膜化されて流動性がなくなっていると考えられる。後述する評価には項目として記載していないが、光硬化だけさせたものの評価では、光硬化タック性以降の鉛筆硬度などの評価が○にはならなかった。それにも関わらず、その後の熱硬化で評価が○になり、性能が満たされるものとなっている。光硬化で皮膜化されていることより、光硬化では反応せず残っている化合物が次の加熱で動いて未反応のものが出会って熱硬化反応を起こしているとは考えにくい。これより、上記の説明以外にも何かしらの光硬化熱硬化の反応経緯があるのではないかと考えている。そしてそれがこれらの化合物の混合系で成り立つものであり、本発明たる部分である。
【００３４】
光重合開始剤は、使用する硬化性樹脂に適したものであれば限定されるものではなく、下記実施例と比較例にて使用する硬化性樹脂においては、表面硬化性と内部硬化性のバランスから、光ラジカル重合開始剤であるＩＲＧＡＣＵＲＥ１２７とＩＲＧＡＣＵＲＥ８１９を混合して用いるのが好ましい。
【００３５】
着色剤と光重合開始剤を除く、分散剤や表面調整剤や重合禁止剤などのその他添加剤は、適宜選択して使用することができるものである。ただし、これら添加剤が反応系に取り込まれないものであれば、その合計含有量は、インクに対して０．１〜１０重量％であるのが好ましく、より好ましくは０．１〜５．０重量％であり、さらに好ましくは０．１〜３．５重量％である。これ以上多いと、反応系に取り込まれないものであるので、硬化が悪くなり、硬化物に求められている性能を満たすことができないことがある。
【００３６】
本発明の硬化性インクジェット無溶剤インクは、次のように作製されるが、これに限定されるものではない。まずは着色剤分散液を、着色剤と分散剤とともに希釈用光硬化性モノマーに混ぜて、攪拌分散させて作製する。この着色剤分散液と残りの成分を混ぜて、攪拌ろ過して、本発明の硬化性インクジェット無溶剤インクを作製する。インク粘度などのインクジェット適用物性は、使用するインク吐出ヘッドなどによって決まり、それに合わせて化合物の配分量や添加剤を適宜調整すればよい。
【００３７】
使用されるインクジェットプリンタは、インク吐出ヘッドの温度調節可能なピエゾ式のインクジェットプリンタである。ヘッドの温度調節可能なことにより、室温でインク吐出に適応していないインク粘度であっても、ヘッド温度を上げてインク粘度を２０ｍＰａ・ｓ以下できるものであれば、インク吐出に適応させることができるものである。
【００３８】
インクをプリント配線板に印刷（吐出）して照射する紫外線としては、水銀灯、キセノンランプ、メタルハライドランプ、ＬＥＤランプなどを利用することができる。
【００３９】
光量としては、１０００ｍＪ／ｃｍ２より小さいことが求められており、８０〜８００ｍＪ／ｃｍ２が好ましく、８０〜４００ｍＪ／ｃｍ２がより好ましく、８０〜２００ｍＪ／ｃｍ２がさらに好ましいものである。
【００４０】
加熱量としては、次の加熱温度（℃）と加熱時間（分）の範囲内にある数値の積として表されるものが適している。加熱温度は１００〜２００℃が好ましく、１２０〜１８０℃がより好ましいものである。加熱時間は、１０〜６０分が好ましいものである。
【実施例】
【００４１】
実施例と比較例のそれぞれのインクを、表１〜４のような配合で作製した。これらそれぞれのインクはすべて白色インクである。表中の数値単位は「重量％」であり、インク１００重量部に対しての重量部のことで、インク中の割合を意味するものである。表の左列についての詳細は次の通りである。
【００４２】
着色剤分散液は、着色剤と分散剤と希釈用モノマーからなる。着色剤は白色のものであり、ここでは酸化チタンを用いている。分散剤としてはアビシア社製分散剤ソルスパース３２０００を使用している。希釈用モノマーは光硬化性を有するものであり、ここではトリメチロールプロパントリアクリレート（ＴＭＰＴＡ）を用いている。着色剤分散液１００重量部に対して、着色剤を４０．０重量部、分散剤を４．０重量部、希釈用モノマーを５６．０重量部の割合で混ぜて、攪拌分散させて着色分散液を作製した。
【００４３】
表では、例えば実施例１のように、インクに対して着色剤分散液が５０．０重量％であれば、前記の割合から着色剤が２０．０重量％、分散剤が２．０重量％、希釈用モノマーが２８．０重量％となるので、表の上から順に着色剤、分散剤、希釈用モノマーそれぞれの重量％を記載して、次にその小計であるインクに対する着色剤分散液の割合（５０．０重量％）を記載しているものである。
【００４４】
ＴＭＰＴＡは、トリメチロールプロパントリアクリレートの略であり、ＡＣＭＯは、アクリロイルモルホリンの略である。ＴＭＰＴＡは（メタ）アクリロイル基を１分子中に３個以上有する（メタ）アクリレート化合物である。ＡＣＭＯはアクリレート化合物であり、その他の希釈用光硬化性モノマーとして使用した。
【００４５】
ＢＭＩ−２３００は、大和化成工業株式会社製ポリフェニルメタンマレイミドの型番であり、マレイミド化合物として用いた。
【００４６】
ＴＡＩＣは、日本化成株式会社製トリアリルイソシアヌレートの略であり、紫外線による光ラジカル重合反応性のあるアリル化合物として用いた。ＤＡＰは、ジアリルテレフタレートの略であり、紫外線による光ラジカル重合反応性なく熱硬化性を有するアリル化合物として用いた。
【００４７】
光重合開始剤は、チバスペシャルティケミカルズ社製光ラジカル重合開始剤ＩＲＧＡＣＵＲＥ１２７を３重量％と同社製光ラジカル重合開始剤ＩＲＧＡＣＵＲＥ８１９を１．５重量％とを混合して使用した。これら光重合開始剤の合計はインクに対して４．５重量％である。表面調整剤としてビックケミー社製ＢＹＫ−ＵＶ３５００を１．０重量％、重合禁止剤としてラーン社製ＧＥＮＯＲＡＤ１６を０．５重量％を使用した。ここで光重合開始剤と表面調整剤と重合禁止剤の配合は、実施例と比較例において表の通りすべて同じである。
【００４８】
表において、例えば実施例１では、インク１００．０重量％に対して、着色剤分散液５０．０重量％、ＴＭＰＴＡ３０．０重量％、ＡＣＭＯ１０．０重量％、ＢＭＩ−２３００２．０重量％、ＴＡＩＣ２．０重量％、光重合開始剤４．５重量％、表面調整剤１．０重量％、重合禁止剤０．５重量％の割合を意味するものである。ＴＭＰＴＡは、着色剤分散液の希釈用モノマーとして２８．０重量％含んでいるので、合計５８．０重量％となる。マレイミド化合物とアリル化合物の合計含有量でいえば、４．０重量％となる。着色剤と光重合開始剤を除く、分散剤や表面調整剤や重合禁止剤のその他添加剤合計では、３．５重量％となる。
【００４９】
実施例１〜８が光ラジカル重合反応性のあるアリル化合物だけからなるものであり、実施例９〜１６が光ラジカル重合反応性のあるアリル化合物と光ラジカル重合反応性なく熱硬化性を有するアリル化合物とを混合したものである。比較例１〜６がマレイミド化合物とアリル化合物のどちらか一方しか含まないものであり、比較例７と８がマレイミド化合物とアリル化合物の合計含有量が２０重量％を超えるものであり、比較例９〜１２が光ラジカル重合反応性のあるアリル化合物を含まず、光ラジカル重合反応性なく熱硬化性を有するアリル化合物だけを含むものであり、比較例１３〜１６が着色剤である酸化チタンが３０重量％を超えるものである。
【００５０】
【表１】
2013203828.tif 000002
【００５１】
【表２】
2013203828.tif 000003
【００５２】
【表３】
2013203828.tif 000004
【００５３】
【表４】
2013203828.tif 000005
【００５４】
これら実施例と比較例それぞれのインクについて、下記のような評価を行った。なお、評価にはインクを印刷して硬化させたものを用いた。印刷は、プリント配線板のソルダーレジスト上に加温したヘッドにてインクジェット印刷（吐出）をした。光硬化の条件は、紫外線で光量２００ｍＪ／ｃｍ２である。熱硬化の条件は、加熱量１５０℃×６０分である。
【００５５】
＜光硬化タック性＞
文字を印刷して光硬化だけさせた部分を指で触って次のように評価した。タック性（べたつき）を感じられなかったものを○、タック性（べたつき）を感じたものを×とした。
【００５６】
＜鉛筆硬度＞
幅５ｍｍの直線を印刷して光硬化熱硬化させたものを、ＪＩＳＫ５６００−５−４の測定法に準拠して、鉛筆硬度を測定した。２Ｈ以上を○、Ｈ以下を×とした。
【００５７】
＜テープ剥離＞
印刷して光硬化熱硬化させた幅５ｍｍの直線上に粘着テープを貼り付けて引き剥がし、目視にて次のように評価した。硬化物がはがれることはなかったものを○、硬化物がはがれたり浮いたりしたものを×とした。
【００５８】
＜耐溶剤性＞
文字を印刷して光硬化熱硬化させたものを、アセトンに３０分間浸漬した後、目視にて次のように評価した。変化のないものを○、膨潤や剥離があるものを×とした。
【００５９】
＜耐薬品性＞
文字を印刷して光硬化熱硬化させたものを、１０重量％塩酸水溶液に３０分間浸漬した後、目視にて次のように評価した。変化のないものを○、膨潤や剥離があるものを×とした。
【００６０】
＜保存性＞
インクを５０℃３日間保存して、上記と同じ評価を行った。すべて○の評価がついたものを○、ひとつでも×の評価がついたものを×とした。
【００６１】
実施例すべてにおいて、上記の評価が○となった。一方、比較例において、光硬化タック性の評価が○となったのは比較例１、２、４、５、７、８、１３、１５であるが、それ以外の比較例では×となった。また、鉛筆硬度の評価が×となったのは、比較例すべてであった。それゆえ、これら以外の評価を比較例については行わなかった。